(57)【要約】      （修正有）【課題】デカール転写技法又はシリンジ分配技法を用いて、容易に燃料電池層又は基材上に付着することができる封止用組成物の提供。【解決手段】封止用ガラス組成物の全重量１００％を基準として、約３０〜９５ｗｔ％のガラス粒子又はセラミック粒子と、約１〜５０ｗｔ％のアクリル系樹脂成分及び溶媒を含む有機ビヒクルとを含み、前記組成物が約２００ｋｃＰｓ以上約１４５０ｋｃＰｓ以下の粘度を有する封止用ガラス組成物。更に金属基材を用意するステップと、離型剤で被覆された表面を有する支持シートを用意するステップと、前記シートの前記表面上に所定のパターンに従って封止用ガラス組成物を付着・乾燥し、封止用ガラス組成物デカールを形成するステップと、前記表面から前記封止用ガラス組成物デカールを除去するステップと、前記乾燥した封止用ガラス組成物デカールを金属基材上に載置するステップとを含む、封止用ガラス組成物を基材に適用する方法。【選択図】なし【特許請求の範囲】
【請求項１】
封止用ガラス組成物であって、
前記封止用ガラス組成物の全重量１００％を基準として、約３０〜９５ｗｔ％のガラス粒子又はセラミック粒子と、
約１〜５０ｗｔ％の、アクリル系樹脂成分及び溶媒を含む有機ビヒクルと、
を含み、
約２００ｋｃＰｓ以上約１４５０ｋｃＰｓ以下の粘度を有する、封止用ガラス組成物。
【請求項２】
前記アクリル系樹脂成分が、約２０〜２１０ｋＤａの平均分子量を有する、請求項１記載の封止用ガラス組成物。
【請求項３】
前記アクリル系樹脂成分が、前記有機ビヒクルの全重量１００％を基準として、約０．１〜５０ｗｔ％、好ましくは５〜４０ｗｔ％、最も好ましくは約２０〜３５ｗｔ％である、請求項１又は２に記載の封止用ガラス組成物。
【請求項４】
前記アクリル系樹脂成分が、メタクリル酸ｎ−ブチル重合体樹脂を含む、請求項１〜３の何れか一項に記載の封止用ガラス組成物。
【請求項５】
前記アクリル系樹脂成分が、約２０〜４０ｋＤａの平均分子量を有するメタクリル酸ｎ−ブチル重合体樹脂を含む、請求項１〜４の何れか一項に記載の封止用ガラス組成物。
【請求項６】
前記アクリル系樹脂成分が、メタクリル酸イソブチル重合体樹脂を含む、請求項１〜５の何れか一項に記載の封止用ガラス組成物。
【請求項７】
前記アクリル系樹脂成分が、約１２５〜２０５ｋＤａの平均分子量を有するメタクリル酸イソブチル重合体樹脂を含む、請求項１〜６の何れか一項に記載の封止用ガラス組成物。
【請求項８】
前記アクリル系樹脂成分が、メタクリル酸ｎ−ブチル重合体樹脂及びメタクリル酸イソブチル重合体樹脂を含む、請求項１〜７の何れか一項に記載の封止用ガラス組成物。
【請求項９】
前記アクリル系樹脂成分が、１種のアクリル系樹脂が約４０〜６０℃のＴｇを有し、もう１種のアクリル系樹脂が約１５〜２５℃のＴｇを有する、少なくとも２種のアクリル系樹脂の混合物を含む、請求項１〜８の何れか一項に記載の封止用ガラス組成物。
【請求項１０】
メタクリル酸イソブチル樹脂であり、うち１種のアクリル系樹脂が、約２０〜４０ｋＤａの平均分子量及び約４０〜６０℃のＴｇを有するメタクリル酸ｎ−ブチル樹脂であり、もう一方のアクリル系樹脂が、約１２５〜１５５ｋＤａの平均分子量及び約１５〜２５℃のＴｇを有する、請求項９記載の封止用ガラス組成物。
【請求項１１】
１種のアクリル系樹脂が、約１７５〜２０５ｋＤａの平均分子量及び約４０〜６０℃のＴｇを有するメタクリル酸ｎ−ブチル樹脂であり、もう一方のアクリル系樹脂が、約１２５〜１５５ｋＤａの平均分子量及び約１５〜２５℃のＴｇを有するメタクリル酸イソブチル樹脂である、請求項９記載の封止用ガラス組成物。
【請求項１２】
前記溶媒が、有機ビヒクルの全重量１００％を基準として、約３０〜９９ｗｔ％、好ましくは約３５〜８０ｗｔ％、最も好ましくは４０〜７０ｗｔ％である、請求項１〜１１の何れか一項に記載の封止用ガラス組成物。
【請求項１３】
前記溶媒が、テキサノール又はテルピネオールである、請求項１〜１２の何れか一項に記載の封止用ガラス組成物。
【請求項１４】
チクロトロピー性付与剤を更に含む、請求項１〜１３の何れか一項に記載の封止用ガラス組成物。
【請求項１５】
可塑剤を更に含む、請求項１〜１４の何れか一項に記載の封止用ガラス組成物。
【請求項１６】
離型剤で被覆された前表面を有する支持シートを用意するステップと、
前記支持シートの前記前表面上に、所定のパターンに従って封止用ガラス組成物を付着させるステップと、
前記封止用ガラス組成物を乾燥して、封止用ガラス組成物デカールを形成するステップと、
前記支持シートの前記前表面から前記封止用ガラス組成物デカールを除去するステップと、
前記乾燥した封止用ガラス組成物デカールを金属基材上に載置するステップと、
を含む、封止用ガラス組成物を基材に適用する方法。
【請求項１７】
前記支持シートの前記前表面上への前記封止用ガラス組成物の付着が、スクリーン印刷による、請求項１６記載の封止用ガラス組成物を基材に適用する方法。
【請求項１８】
金属基材と封止用ガラス組成物とを交互に有するアセンブリを形成するステップと、
前記アセンブリを圧縮するステップと、
を更に含む、請求項１６又は１７に記載の封止用ガラス組成物を基材に適用する方法。
【請求項１９】
前記封止用ガラス組成物が、
ガラス粒子又はセラミック粒子と、
アクリル系樹脂成分及び溶媒を含む有機ビヒクルと、
を含む、請求項１６〜１８の何れか一項に記載の封止用ガラス組成物を基材に適用する方法。
【請求項２０】
複数の金属基材枠と、
複数の封止用ガラス層と、
を含み、
各金属基材枠が各封止用ガラス層の上交互に積層されたアセンブリを形成し、ｍを金属基材枠の数、ｓを封止用ガラス層の数としたときに、ｍ＝ｓ＋１及びｍ≧２が成立する物品。
【請求項２１】
前記物品が燃料電池である、請求項２０記載の物品。
【発明の詳細な説明】
【技術分野】
【０００１】
本発明は、ガラス粒子又はセラミック粒子と、有機ビヒクルとを有する封止用ガラス組成物に関する。有機ビヒクルは、溶媒及びアクリル系樹脂成分を含み、好ましくは、約２００ｋｃＰｓ以上約１４５０ｋｃＰｓ以下の粘度を有する。一用途において、この封止用ガラス組成物は、燃料電池アセンブリの製造に使用され得る。また、本発明は、本発明の封止用ガラス組成物を、デカールスクリーン印刷技法を用いて下地基材に適用する方法にも関する。
【背景技術】
【０００２】
燃料電池は、燃料物質を酸化することによって電力を発生させる装置である。燃料電池は、その電解質の構成によって分類される。電解質は、電荷をもつイオンを含む原料である。固体酸化物燃料電池すなわち「ＳＯＦＣ」は、固体酸化物またはセラミック電解質を含む。ＳＯＦＣは非常に効率がよく、安定しており、高価ではないため有利である。しかし、ＳＯＦＣは、他の形式の燃料電池よりも高温で動作するため、機械的性質と化学的性質とを両立させるうえでの様々な問題が生じる。
【０００３】
通常、ＳＯＦＣは、セラミック材料を含む様々な層から構成される。セラミックは、非常に高い温度（すなわち５００〜１０００℃）で電気的及びイオン的に活性となる。燃料電池の陽極中では、酸素の酸素イオンへの還元がこのような高温で起こる。イオンは電解質中を拡散して陰極に達し、陰極で燃料を電気化学的に酸化する。副生成物として（水と共に）２つの電子が生成される。次にこの電子が外部回路を流れ、これにより電気が流れる。
【０００４】
燃料電池は、様々な構造の中で組み立てることができる。平面的な設計においては、電解質材料が電極の間に挟み込まれ、その構造は平面スタックとして組み立てられる。封止材料が、スタック間に適用され、燃料と酸化剤との混合を阻止すると共に、燃料電池層を電気的に絶縁する。通常、封止用組成物中には、電気的に高い絶縁を有し、ガスを密封することが可能であることから、ガラス材料が使用される。燃料電池層上に所望のパターンで、ガラス又はセラミックを分散させることを可能とするために、通常、ガラスが有機ビヒクルと混合される。しかし、一般に封止用ガラスは微粒子に摩砕されるため、高い固形分含有量を有し、所望の分配特性又は印刷特性を提供する封止用ガラス混合物を製造することは、容易ではない。
【発明の概要】
【発明が解決しようとする課題】
【０００５】
封止用組成物が、デカール転写技法又はシリンジ分配技法を用いて、容易に燃料電池層又は基材上に付着することができるように、封止用組成物を最適化する有機ビヒクルが所望されている。更に、封止用ガラス組成物に対して、乾燥した状態又は「生乾き」状態における十分な可撓性及び耐性を付与する有機ビヒクルも所望されている。
【課題を解決するための手段】
【０００６】
本発明は、封止用ガラス組成物であって、前記封止用ガラス組成物の全重量１００％を基準として、約３０〜９５ｗｔ％のガラス粒子又はセラミック粒子と、約１〜５０ｗｔ％の、アクリル系樹脂成分及び溶媒を含む有機ビヒクルとを含む封止用ガラス組成物を提供する。前記組成物は、好ましくは、約２００ｋｃＰｓ以上約１４５０ｋｃＰｓ以下の粘度を有する。本発明の封止用ガラス組成物は、燃料電池アセンブリ中の封止層を形成するためのデカール転写法において使用することができる。本発明の封止用ガラス組成物は、デカール転写過程において使用するための、良好な可撓性及び生乾き強度を提供する。
【０００７】
本発明は、また、離型剤で被覆された前表面を有する支持シートを用意するステップと、前記支持シートの前記前表面上に、所定のパターンに従って封止用ガラス組成物を付着させるステップと、前記封止用ガラス組成物を乾燥して、封止用ガラス組成物デカールを形成するステップと、前記支持シートの前記前表面から前記封止用ガラス組成物デカールを除去するステップと、前記乾燥した封止用ガラス組成物デカールを金属基材上に載置するステップとを含む、封止用ガラス組成物を基材に適用する方法も提供する。一実施形態において、支持シートへの封止用ガラス組成物の付着が、スクリーン印刷による。
【０００８】
本発明の他の態様は、複数の金属基材枠と、複数の封止用ガラス層とを含み、各金属基材枠が各封止用ガラス層の上交互に積層されたアセンブリを形成し、ｍを金属基材枠の数、ｓを封止用ガラス層の数としたときに、ｍ＝ｓ＋１及びｍ≧２が成立する物品である。
【０００９】
本発明及び本発明に伴う多くの利点は、添付の図面との関連で考察し、以下の詳細な説明を参照してより深く理解されたときに、そのより完全な評価が容易に得られることとなる。
【図面の簡単な説明】
【００１０】
【図１Ａ】支持シート上に一つのパターンで印刷された、代表的な封止用ガラスペーストの平面図である。
【図１Ｂ】図１Ａに示した、支持シート上に一つのパターンで印刷された、代表的な封止用ガラスペーストの断面図である。
【図２】説明のための燃料電池層及び封止用ガラス組成物のスタックの断面図である。
【図３】金属基材上に一つのパターンに従って分配された封止用ガラス組成物を有する金属基材上に搭載された、代表的な燃料電池層の平面図である。
【発明を実施するための形態】
【００１１】
本発明は、ガラス粒子又はセラミック粒子を分配するための有機ビヒクル組成物に関する。かかる用途に限定はされないが、かかる有機ビヒクルは、燃料電池構造の形成において用いられる封止用ガラス組成物に組み入れることができる。この用途のための望ましいビヒクルは、デカール転写法又はシリンジ分配法を用いて、封止用ガラス組成物を下地基材に容易に適用せしめる、特定の特性を有する。更に、この有機ビヒクルは、封止用ガラス組成物を基材から剥がすことができるように、封止用ガラス組成物に対してそれが生乾きの状態にあるときの十分な可撓性を付与し、同時に、破損又は割れを生じることなく、剥離する及び／又は取り扱うことに耐えるのに十分な「生乾き強度」、すなわち焼成前の耐性をも付与する。
【００１２】
有機ビヒクル
本発明の一態様は、ガラス粒子又はセラミック粒子を分散させるための有機ビヒクルである。ガラス粒子又はセラミック粒子は、その絶縁特性故に、多数の電子分野での用途において有用である。基材の所望の場所に適用できるようにするために、これらの粒子は、粒子を湿潤させるために、通常有機ビヒクルと混合されて封止用ガラス組成物を形成し、それによって該封止用ガラス組成物を下地基材に適用することができる。
【００１３】
本発明の一実施形態によれば、有機ビヒクルは、アクリル系樹脂成分及び溶媒を含む。このアクリル系樹脂は、例えば、アクリル酸エチル、アクリル酸メチル、アクリル酸ブチル、アクリル酸２−エチルヘキシル、アクリル酸、メタクリル酸メチル、メタクリル酸イソブチル、メタクリル酸エチル、メタクリル酸ｎ−ブチル、メタクリル酸イソボルニル、メタクリル酸ｔ−ブチル、メタクリル酸ラウリル、メタクリル酸、メタクリル酸ヒドロキシエチル、メタクリル酸ヒドロキシプロピル、メタクリル酸ジエチルアミノエチル又は、それらに限定されないが、アクリル酸若しくはメタクリル酸のエステル又はアクリロニトリルを含むその他の関連する化合物に由来する任意の物質であってよい。これらの化合物は、ビニル基を介して他のモノマーと化学反応して、アクリル系樹脂を生成する。アクリル系樹脂は、上記のモノマーの単独重合体又は共重合体であってよい。
【００１４】
アクリル系樹脂が存在することは、以下の点で好ましい。すなわち、アクリル系樹脂が、有機ビヒクルに対しては、それを封止用ガラス組成物中に組み入れることができるようにするために必要な粘度を付与し、組成物に対しては、それを燃料電池基材上に付着させることができるようにするために必要な粘度を付与する点である。更に、デカール転写適用法において、アクリル系樹脂は、印刷された又は分配された封止用ガラス組成物のフィルムが、それが生乾きの状態にあるときに、その形状及び可撓性を維持できるようにする。この特性により、印刷された封止用ガラス組成物を、それが乾燥した際に、デカールに成形することが可能となり、このデカールは、離型剤で被覆された支持シートから持ち上げることができる。また、アクリル系樹脂は、印刷されたデカールに対して、デカールが支持シートから剥離することができるように、十分な可撓性を付与し、同時に、デカールは、破損することなしにこれを剥離し取り扱うことができるように、十分な耐性を有する。
【００１５】
有機ビヒクルは、好ましくは、有機ビヒクルの全重量１００％を基準として、少なくとも約０．１ｗｔ％、好ましくは少なくとも５ｗｔ％、最も好ましくは少なくとも約２０ｗｔ％の全アクリル系樹脂を含む。同時に、有機ビヒクルは、好ましくは、当該有機ビヒクルの全重量１００％を基準として、約５０ｗｔ％以下、好ましくは約４０ｗｔ％以下、最も好ましくは約３５ｗｔ％以下の全アクリル系樹脂を含む。有機ビヒクルが過大な樹脂を有すると、焼成の際に望ましくない炭素残渣及び多孔性を引き起こすが、一方、有機ビヒクルに、基材上への適用に十分な粘度を付与し、同時にガラス粒子又はセラミック粒子を濡らすためには、十分な量の樹脂（すなわち少なくとも約０．１ｗｔ％）が好ましく使用される。樹脂は、所定量の溶媒中、例えば有機ビヒクルの全重量１００％を基準として、約５０ｗｔ％以上約９５ｗｔ％以下の溶媒で予備希釈されてもよく、又は、封止用組成物の他の成分に直接添加されてもよい。一実施形態において、有機ビヒクルは、メタクリル酸ブチル樹脂、例えばメタクリル酸イソブチル樹脂又はメタクリル酸ｎ−ブチル樹脂を含む。代表的なアクリル系樹脂は、封止用ガラス組成物中において、単独で、又は混合物若しくは配合物として組み合わせて用いることができる。好ましい実施形態において、有機ビヒクルは、アクリル系樹脂の混合物、例えば少なくとも１種のメタクリル酸イソブチル樹脂及び少なくとも１種のメタクリル酸ｎ−ブチル樹脂の混合物、あるいは異なる分子量を有するアクリル系樹脂の混合物を含む。有機ビヒクルが２種の異なるアクリル系樹脂を含む場合、有機ビヒクルは、有機ビヒクルの全重量１００％を基準として、少なくとも約１ｗｔ％、好ましくは約４０ｗｔ％以下の第１のアクリル系樹脂を含むことができる。同時に、有機ビヒクルは、有機ビヒクルの全重量１００％を基準として、約１ｗｔ％以上約４０ｗｔ％以下の第２のアクリル系樹脂を含むことができる。より好ましくは、有機ビヒクルは、有機ビヒクルの全重量１００％を基準として、少なくとも約５ｗｔ％、より好ましくは少なくとも約１０ｗｔ％のそれぞれの樹脂を含む。同時に、ビヒクルは、好ましくは、有機ビヒクルの全重量１００％を基準として、約３０ｗｔ％以下のそれぞれ樹脂、最も好ましくは約２５ｗｔ％以下のそれぞれ樹脂を含む。混合物中のアクリル系樹脂は、重量比が約１：１０〜約１０：１、約１：５〜約５：１、又はより好ましくは約１：３〜約３：１で用いることができる。一実施形態において、アクリル系樹脂は、１：１の比で用いられる。
【００１６】
アクリル系樹脂重合体は、一般的に、少なくとも１０ｋＤａ、好ましくは少なくとも２０ｋＤａの平均分子量を有する。同時に、アクリル系樹脂重合体は、好ましくは約３００ｋＤａ以下、より好ましくは約２１０ｋＤａ以下の平均分子量を有する。更に、異なるガラス転移温度（Ｔｇ）をもつアクリル系樹脂もまた好ましい。
【００１７】
ここに参照されている様に、樹脂のガラス転移温度は、デラウェア州ニューカッスルのＴＡ  Ｉｎｓｔｒｕｍｅｎｔｓ−Ｗａｔｅｒｓ  ＬＬＣ製ＴＡ  Ｉｎｓｔｒｕｍｅｎｔｓ  ＤＳＣ  Ｑ２０００示差走査熱量分析（ＤＳＣ）装置を用いて測定されたものとすることができる。この装置は、測定及びデータ評価について、ＤＳＣ及び熱重量分析（ＴＧＡ）曲線を記録するＴＡ  Ｉｎｓｔｒｕｍｅｎｔｓ  ＤＳＣソフトウェア、２４．９版、ビルド１２１と連動して動作する。当該装置は、水平バランス調節及び白金／白金−ロジウム（Ｒ型）熱電対が付設された炉を備える。用いた試料ホルダは、容量が約４０〜９０μＬの酸化アルミニウムセラミックるつぼである。対照及び試料用パンとしては、容量が約８５μＬの酸化アルミニウムパンを用いる。約１０〜１２ｍｇの試料をパン中に計り取る。空の対照パン及び試料パンを装置中に載置し、炉を閉じて測定を開始する。２３℃の開始温度から１５０℃である最終温度まで、１０Ｋ／ｍｉｎの昇温速度を用いる。その後、系を約１５０℃において約５分間平衡化する。その後、系を１５０℃から−３０℃まで、毎分約１０℃の速度で冷却する。その後、系を−３０℃から再び１５０℃まで、毎分１０℃の速度で加熱する。その後、炉を５０ｍＬ／ｍｉｎの流速の窒素（Ｎ２）でパージする。上記のソフトウェアを用いて、第１ステップにおけるＤＳＣシグナルをガラス転移として評価し、測定された立ち上がり時の値をＴｇに当たる温度とする。
【００１８】
一つの代表的なアクリル系樹脂は、平均分子量が２０〜４０ｋＤａのメタクリル酸ｎ−ブチル樹脂であり、この樹脂は一般的に約４０〜６０℃のガラス転移温度を有する。他の代表的なアクリル系樹脂重合体は、平均分子量が１２５〜１５５ｋＤａのメタクリル酸イソブチル樹脂であり、この樹脂は一般的に約１５〜２５℃のガラス転移温度を有する。更に他の代表的なアクリル系樹脂重合体は、平均分子量が１７５〜２０５ｋＤａのメタクリル酸イソブチル樹脂であり、この樹脂は一般的に約４０〜６０℃のガラス転移温度を有する。
【００１９】
相対的により高い分子量の樹脂を含む有機ビヒクルは、封止用ガラス組成物に対して高い生乾き強度を付与するが、可撓性がより低くなる。相対的により低い分子量の樹脂を用いると、より良好な可撓性をもつ封止用ガラス組成物となるが、生乾き強度がより低くなる。好ましい有機ビヒクルは、得られる封止用ガラス組成物の得られる可撓性及び生乾き強度の均衡をとる、少なくとも２種の樹脂の混合物を含む。
【００２０】
好ましい実施形態において、例えば異なる分子量及び／又はガラス転移温度を有する、少なくとも２種のアクリル系樹脂の混合物が用いられる。一実施形態において、有機ビヒクルは、約４０℃以上約６０℃以下のＴｇを有するアクリル系樹脂、及び約１５℃以上約２５℃以下のＴｇを有する他のアクリル系樹脂を含む。他の実施形態において、有機ビヒクルは、（ｉ）約２０ｋＤａ以上約４０ｋＤａ以下の平均分子量、及び約４０℃以上約６０℃以下のＴｇを有するメタクリル酸ｎ−ブチル樹脂、及び（ｉｉ）約１２５ｋＤａ以上約１５５ｋＤａ以下の平均分子量及び、約１５℃以上約２５℃以下のＴｇを有するメタクリル酸イソブチル樹脂を含む。更に他の実施形態において、有機ビヒクルは、（ｉ）約１７５ｋＤａ以上約２０５ｋＤａ以下の平均分子量、及び約４０℃以上約６０℃以下のＴｇを有するメタクリル酸イソブチル樹脂、及び（ｉｉ）約１２５ｋＤａ以上約１５５ｋＤａ以下の平均分子量及び、約１５℃以上約２５℃以下のＴｇを有するメタクリル酸イソブチル樹脂を含む。更に他の実施形態において、有機ビヒクルは、一つのアクリル系樹脂が少なくとも４０℃のＴｇを有し、もう一つのアクリル系樹脂が約３０℃以下のＴｇを有する、少なくとも２種のアクリル系樹脂を含む。異なるガラス転移温度を有するアクリル系樹脂を組み合わせて用いることにより、得られる封止用ガラス組成物に対して、その生乾きの状態における好適な可撓性を付与することができる。
【００２１】
有機ビヒクルは溶媒も含み、この溶媒は、粘度、粘弾性、分配性、印刷性、及び封止用ガラス組成物の接触特性の向上などの多くの重要な機能を提供する。アクリル系樹脂と相溶する（例えば効果的に溶解する）、当業者に公知の任意の溶媒を使用することができる。一般的な溶媒としては、それらに限定されないが、芳香族溶媒、カルビトール、テルピネオール、ヘキシルカルビトール、テキサノール、ブチルカルビトール、酢酸ブチルカルビトール、又はアジピン酸ジメチル若しくはグリコールエーテルが挙げられる。溶媒は、ビヒクルの全重量１００％を基準として、少なくとも約３０ｗｔ％、好ましくは少なくとも約３５ｗｔ％、最も好ましくは少なくとも約４０ｗｔ％であってよい。同時に、溶媒は、ビヒクルの全重量１００％を基準として、好ましくは約９９ｗｔ％以下、好ましくは約８０ｗｔ％以下、最も好ましくは約７０ｗｔ％以下であってよい。溶媒は、アクリル系樹脂と合体させてもよく、あるいは溶媒は、封止用ガラス組成物に直接添加してもよい。
【００２２】
他の実施形態によれば、有機ビヒクルは、界面活性剤（複数可）及び／又はチクソトロピー性付与剤（複数可）を更に含んでもよい。これらの成分もまた、封止用組成物の粘度、印刷性及び接触特性の向上に寄与する。当業者に公知の界面活性剤、及び本発明の文脈において好適と考えられる界面活性剤の全てを、有機ビヒクル中の界面活性剤として用いることができる。好適な界面活性剤としては、それらに限定されないが、直鎖、分岐鎖、芳香族鎖、フッ素化鎖、シロキサン鎖、ポリエーテル鎖及びそれらの組み合わせに基づく界面活性剤が挙げられる。界面活性剤としては、それらに限定されないが、単鎖、２つの連鎖又はそれ以上の連鎖を有する界面活性剤が挙げられる。界面活性剤は、非イオン系、アニオン系、カチオン系、両親媒系、又はツビッターイオン系であってよい。界面活性剤は、重合体系界面活性剤、単量体系界面活性剤、又はそれらの任意の組み合わせであってもよい。好ましい界面活性剤としては、顔料に対する親和性基を有する水酸基で機能化されたカルボン酸エステル（例えばＢＹＫ  ＵＳＡ，  Ｉｎｃ．製ＤＩＳＰＥＲＢＹＫ（登録商標）−１０８、ＢＹＫ  ＵＳＡ，  Ｉｎｃ．製ＤＩＳＰＥＲＢＹＫ（登録商標）−１１０）、顔料に対する親和性基を有するアクリル酸エステル共重合体（例えばＢＹＫ  ＵＳＡ，  Ｉｎｃ．製ＤＩＳＰＥＲＢＹＫ（登録商標）−１１６）、顔料に対する親和性基を有する改質されたポリエステル（例えばＥｖｏｎｉｋ  Ｔｅｇｏ  Ｃｈｅｍｉｅ  ＧｍｂＨ製ＴＥＧＯ（登録商標）ＤＩＳＰＥＲＳ  ６５５）、及び顔料への高い親和性をもつ基を有するその他の界面活性剤（例えばＥｖｏｎｉｋ  Ｔｅｇｏ  Ｃｈｅｍｉｅ  ＧｍｂＨ製ＴＥＧＯ（登録商標）ＤＩＳＰＥＲＳ  ６６２  Ｃ）などの、顔料に対する親和性基を有する界面活性剤が挙げられる。その他の好ましい界面活性剤としては、それらに限定されないが、ポリエチレングリコール及びその誘導体、アルキルカルボン酸及びその誘導体、及びそれらの塩又は混合物が挙げられる。好ましいポリエチレングリコールの誘導体としては、ポリ（エチレングリコール）酢酸である。好ましいアルキルカルボン酸は、完全に飽和した、又は一つの不飽和基若しくは２つ以上の不飽和基をもつアルキル鎖を有するアルキルカルボン酸又はそれらの混合物である。好ましい飽和アルキル鎖を有するカルボン酸は、約８〜約２０の炭素原子の範囲のアルキル鎖長を有するカルボン酸、好ましくはＣ９Ｈ１９ＣＯＯＨ（カプリン酸）、Ｃ１１Ｈ２３ＣＯＯＨ（ラウリン酸）、Ｃ１３Ｈ２７ＣＯＯＨ（ミリスチン酸）、Ｃ１５Ｈ３１ＣＯＯＨ（パルミチン酸）、Ｃ１７Ｈ３５ＣＯＯＨ（ステアリン酸）、及びそれらの混合物である。好ましい不飽和アルキル鎖を有するカルボン酸としては、Ｃ１８Ｈ３４Ｏ２（オレイン酸）及びＣ１８Ｈ３２Ｏ２（リノレン酸）が挙げられる。好ましい単量体系の界面活性剤は、ベンゾトリアゾール及びその誘導体である。存在する場合には、界面活性剤は、有機ビヒクルの全重量１００％を基準として、少なくとも約０．０１ｗｔ％である。同時に、界面活性剤は、好ましくは、有機ビヒクルの全重量１００％を基準として、約１０ｗｔ％以下、好ましくは約８ｗｔ％以下、より好ましくは約６ｗｔ％以下である。
【００２３】
また、有機ビヒクルは、１種又は２種以上のチクソトロピー性付与剤も含んでもよい。チクソトロピー性付与剤は、封止用組成物を基材表面上に付着させるときに、封止用組成物が拡がってしまうことを防止し、これは、所望のフィルム厚さを得る助けとなる。溶媒及び樹脂の系と相溶する、当業者に公知の任意のチクソトロピー性付与剤を用いることができる。好ましいチクソトロピー性付与剤としては、それらに限定されないが、カルボン酸誘導体、好ましくは脂肪酸誘導体又はそれらの組み合わせが挙げられる。好ましい脂肪酸誘導体としては、それらに限定されないが、Ｃ９Ｈ１９ＣＯＯＨ（カプリン酸）、Ｃ１１Ｈ２３ＣＯＯＨ（ラウリン酸）、Ｃ１３Ｈ２７ＣＯＯＨ（ミリスチン酸）、Ｃ１５Ｈ３１ＣＯＯＨ（パルミチン酸）、Ｃ１７Ｈ３５ＣＯＯＨ（ステアリン酸）、Ｃ１８Ｈ３４Ｏ２（オレイン酸）及びＣ１８Ｈ３２Ｏ２（リノレン酸）及びそれらの混合物が挙げられる。この文脈における脂肪酸を含む好ましい組み合わせは、カストール油である。更なる好ましいチクソトロピー性付与剤としては、それらに限定されないが、Ｔｈｉｘａｔｒｏｌ（登録商標）ＳＴ、Ｔｈｉｘａｔｒｏｌ（登録商標）ＰＬＵＳ、及びＴｈｉｘａｔｒｏｌ（登録商標）ＭＡＸ（Ｅｌｅｍｅｎｔｉｓ  Ｓｐｅｃｉａｌｔｉｅｓ，  Ｉｎｃ．製）が挙げられる。これらの成分は、溶媒及び／又は溶媒／樹脂混合物と合体させてもよく、あるいは封止用組成物に直接添加してもよい。存在する場合には、チクソトロピー性付与剤は、封止用ガラス組成物の全重量１００％を基準として、少なくとも約０．１ｗｔ％、好ましくは少なくとも約０．５ｗｔ％である。同時に、チクソトロピー性付与剤は、好ましくは、封止用ガラス組成物の全重量１００％を基準として、約２ｗｔ％以下、より好ましくは約１．５ｗｔ％以下である。
【００２４】
また、有機ビヒクルは、上述の有機ビヒクル成分から明らかな加剤、及び有利な粘度、分配性、および印刷性などの、封止用ガラス組成物としての有利な特性を付与することに寄与する添加剤も含んでもよい。当業者に公知の、及び本発明の文脈において好適と考えられる全ての添加剤を、有機ビヒクル中の添加剤として用いてもよい。本発明に係る好ましい添加剤としては、それらに限定されないが、粘度調整剤、安定化剤、無機添加剤、増ちょう剤、乳化剤、分散剤、可塑剤又はｐＨ調整剤が挙げられる。
【００２５】
可塑剤は、材料の可塑性すなわち流動性を高める添加剤である。それらに限定されないが、セバシン酸エステル、アジピン酸エステル、テレフタル酸エステル、ジ安息香酸エステル、グルタル酸エステル、フタル酸エステル、アゼライン酸エステル、及びその他の配合物などの、エステル可塑剤を用いることができる。フタル酸エステル可塑剤としては、それらに限定されないが、フタル酸ビス（２−エチルヘキシル）（ＤＥＨＰ）、フタル酸ジイソノニル（ＤＩＮＰ）、フタル酸ジ−ｎ−ブチル（ＤｎＢＰ、ＤＢＰ）、フタル酸ブチルベンジル（ＢＢｚＰ）、フタル酸ジイソデシル（ＤＩＤＰ）、フタル酸ジ−ｎ−オクチル（ＤＯＰ又はＤｎＯＰ）、フタル酸ジイソオクチル（ＤＩＯＰ）、フタル酸ジエチル（ＤＥＰ）、フタル酸ジイソブチル（ＤＩＢＰ）、フタル酸ジ−ｎ−ヘキシル、及びそれらの混合物が挙げられる。トリメリット酸エステル可塑剤としては、それらに限定されないが、トリメリット酸トリメチル（ＴＭＴＭ）、トリメリット酸トリ−（２−エチルヘキシル）（ＴＥＨＴＭ−ＭＧ）、トリメリット酸トリ−（ｎ−オクチル、ｎ−デシル）（ＡＴＭ）、トリメリット酸トリ−（ヘプチル、ノニル）（ＬＴＭ）、トリメリット酸ｎ−オクチル（ＯＴＭ）、及びそれらの混合物が挙げられる。アジピン酸エステル、セバシン酸エステル及びマレイン酸エステル系の可塑剤としては、それらに限定されないが、アジピン酸ビス（２−エチルヘキシル）（ＤＥＨＡ）、アジピン酸ジメチル（ＤＭＡＤ）、アジピン酸モノメチル（ＭＭＡＤ）、アジピン酸ジオクチル（ＤＯＡ）、セバシン酸ジブチル（ＤＢＳ）、マレイン酸ジブチル（ＤＢＭ）、マレイン酸ジイソブチル（ＤＩＢＭ）、及び任意のそれらの混合物が挙げられる。可塑剤が存在する場合には、封止用ガラス組成物は、封止用ガラス組成物の全重量１００％を基準として、少なくとも約０．０１ｗｔ％、より好ましくは少なくとも約０．５ｗｔ％の可塑剤を含むことができる。同時に、組成物は、封止用ガラス組成物の全重量１００％を基準として、約１０ｗｔ％以下、より好ましくは約８ｗｔ％以下の可塑剤を含むことができる。
【００２６】
有機ビヒクルは、燃料電池アセンブリ用の封止用組成物中に組み入れられる場合には、封止用ガラス組成物の全重量１００％を基準として、少なくとも約１ｗｔ％、より好ましくは少なくとも約１０ｗｔ％、最も好ましくは少なくとも約１５ｗｔ％の量で存在することができる。同時に、有機ビヒクルは、封止用ガラス組成物の全重量１００％を基準として、約５０ｗｔ％以下、より好ましくは約４０ｗｔ％以下、最も好ましくは約３０ｗｔ％以下の量で存在することができる。
【００２７】
封止用ガラス組成物
本発明の封止用組成物は、ここに記載のガラス粒子又はセラミック粒子と有機ビヒクルとを含む。ガラス粒子及び／又はセラミック粒子は、封止用組成物に対して、電気絶縁及び高温の運転温度における安定性を付与する。封止用ガラス組成物は、一般的には、燃料電池の構成要素、例えば金属枠にろう付けされた電極又は電解質層の層間に適用される。組み立ての際に、層状構造体は、一般的には加熱下に圧縮され、続いて高熱、すなわち少なくとも約８００℃、好ましくは１，０００℃以下の温度での焼成に供される。焼成の後、封止用ガラス組成物は溶融し、燃料電池層と結合してガス密封封止を形成する。好ましい実施形態において、封止用組成物はガラス微粉末を含む。封止用組成物は、好ましくは、封止用ガラス組成物の全重量１００％を基準として、少なくとも約３０ｗｔ％、好ましくは少なくとも約４５ｗｔ％、最も好ましくは少なくとも約５０ｗｔ％の粉末を含む。同時に、封止用組成物は、好ましくは、封止用ガラス組成物の全重量１００％を基準として、約９５ｗｔ％以下、より好ましくは約９０ｗｔ％以下の粉末を含む。封止用組成物に用いられるガラス材料及びセラミック材料は当業者に公知であり、任意の好適なガラス材料又はセラミック材料を、本発明に従って用いることができる。一般的には、ＳＯＦＣの高い運転温度を考慮して、比較的高いＴｇ（すなわち、少なくとも約５００℃、好ましくは約８００℃以下）を有する封止用ガラスが、本用途に考慮される。
【００２８】
封止用ガラスは酸化鉛を含んでもよいし、または鉛フリーでもよい。好ましくは、封止用ガラスは鉛フリーである。封止用ガラスは、それらに限定されないが、酸化ケイ素、酸化ホウ素、酸化バリウム、酸化アルミニウム、又は酸化ジルコニウム、及び当業者に公知の任意のその他の酸化物を含んでもよい。
【００２９】
封止用ガラス組成物は、また、耐火性酸化物すなわちセラミックなどの他の充填材を含んでもよい。封止用組成物は、封止用ガラス組成物の全重量１００％を基準として、少なくとも約５ｗｔ％、好ましくは少なくとも約１０ｗｔ％、最も好ましくは少なくとも約２０ｗｔ％の酸化物又は他の化合物を含んでもよい。同時に、封止用組成物は、好ましくは、封止用ガラス組成物の全重量１００％を基準として、約５０ｗｔ％以下、より好ましくは約４０ｗｔ％以下、最も好ましくは約３０ｗｔ％以下の酸化物又は他の化合物を含む。封止用組成物中における使用に好適な酸化物又は化合物は当業者に公知であり、それらに限定されないが、ケイ素、ホウ素、アルミニウム、ビスマス、リチウム、ナトリウム、マグネシウム、亜鉛、チタン、ジルコニウム、又はリンの酸化物又は他の化合物が挙げられる。
【００３０】
ガラス粉末は、ボールミル中又はジェットミル中などで、微粉末となるまで摩砕されてもよい。一般的には、少なくとも約１μｍ、好ましくは少なくとも約５μｍの平均粒子径まで摩砕してもよい。同時に、平均粒子径は約５０μｍ以下、好ましくは約２０μｍ以下であってよい。
【００３１】
封止用ガラス組成物の形成
封止用ガラス組成物を形成するために、当業者に公知の、封止用組成物を調製するための任意の方法を用いて、有機ビヒクルを固体のガラス粉末又はセラミック粉末、及び任意の他の添加剤と混合する。調製方法は、それが均一に分散した組成物を与える限りにおいて、臨界性を有しない。各成分を、混合機を用いるなどして混合し、次に例えば３本ロールのロールミルを通し、分散した均一な組成物を調製する。
【００３２】
封止用ガラス組成物の基材への適用
封止用ガラス組成物は、必要な燃料電池層間の封止を形成する限りにおいて、当業者に公知の任意のパターンすなわち形状で、燃料電池基材に適用される。組成物は、それらに限定されないが、含浸、浸漬、注入、射出、シリンジ分配、噴霧、ナイフ適用、カーテン適用、刷毛塗り又は印刷、デカール転写、又はそれらの少なくとも２種の組み合わせなどの、当業者に公知の任意の方法を用いて適用することができる。好ましい適用方法は、スクリーン印刷、デカール転写及びシリンジ分配、又はそれらの組み合わせである。
【００３３】
一実施形態によれば、組成物はデカール転写技法を用いて適用されてもよい。この方法を用いると、封止用ガラス組成物は、まず、ポリエチレンテレフタレート重合体の２軸延伸シート（ＰＥＴ、Ｍｙｌａｒ（登録商標）の商品名で広く製造される）などの離型性の支持シートの前表面上に、所望のパターンでスクリーン印刷される。図１Ａ及び１Ｂは、支持シート１１０上にパターン１３０で印刷された代表的な封止用ガラス組成物を図示する。支持シート１１０は、離型剤１２０の被覆を含んでもよく、この被覆により、パターン１３０は、それが乾燥した後、支持シート１１０から剥離できる。かかる用途に好適な、当業者に公知の多数の市販の離型剤が存在する。代表的な、離型剤被覆を有する市販の支持シートは、Ｓａｉｎｔ−Ｇｏｂａｉｎより入手することができる（ＴＭ−１１３、０．００３インチ白色ＰＥＴ  ８７５２シート）。
【００３４】
封止用組成物は、まず、支持シート１１０上の離型剤１２０により被覆された表面上に、所望のパターン１３０でスクリーン印刷される。このパターンの所望の厚さを得るために、封止用ガラス組成物の多重な層を互いの上に印刷して、スクリーン印刷の工程が２回以上繰り返されてもよい。好ましくは、印刷された封止用組成物パターンの厚さは、少なくとも約２００μｍ且つ約２ｍｍ以下とすることができる。好ましい実施形態において、印刷されるパターンは、約１ｍｍの厚さである。同時に、印刷される線は、好ましくは少なくとも約４０μｍの幅を有する。印刷される線の幅は、印刷されるパターンに依存する。
【００３５】
本発明によれば、スクリーンは少なくとも約２０μｍ、好ましくは約３０μｍ、最も好ましくは約４０μｍのメッシュの開口を有することが好ましい。同時に、メッシュの開口は、好ましくは約１００μｍ以下、より好ましくは約８０μｍ以下、最も好ましくは約７０μｍ以下である。次に、印刷されたパターンは、ひと刷り毎の後に、封止組成物を乾燥するために約８０〜１８０℃に加熱されてもよい。所望のパターン及び厚みが得られたならば、支持シート上に印刷された封止組成物は、デカールを形成するために更に乾燥されもよく、このデカールは、支持シートから剥離され、任意の所望の基材に適用されてもよい。
【００３６】
一実施形態において、封止用ガラス組成物は、好ましくは少なくとも約２００ｋｃＰｓの粘度を有する。同時に、封止用ガラス組成物は、好ましくは約１４５０ｋｃＰｓ以下の粘度を有する。封止用ガラス組成物は、支持シート上に印刷された際に、広がりが小さいことが好ましい。詳細には、印刷されたパターンは、可能な限りその形状を維持し、好ましくは１０％未満のスランピングを有する必要がある。なお、スランピングとは、印刷された線の幅の増加によって定義される。スランピングの量は、線が基材上に定着したときに、顕微鏡下で印刷された線を分析し、線幅の増加を測定することよって決定することができる。他の実施形態において、封止用ガラス組成物は、少なくとも約２００ｋｃＰｓであり、同時に約６００ｋｃＰｓ以下の粘度を有する。
【００３７】
図２は、金属基材枠２４０上に載置された燃料電池層２５０と、封止用ガラス組成物デカール２３０とを交互に有する、代表的なスタックを図示する。一般的な燃料電池層２５０は、セラミック電解質層の両側に電極が付着されたサンドイッチ構造体であり、この燃料電池層２５０は金属基材枠２４０上に搭載される。封止用ガラス組成物デカール２３０は、第１の燃料電池層２５０及び金属基材枠２４０上に載置されてもよい。次に、封止用ガラス組成物デカール２３０が、金属基材２４０に対して圧縮される。次に、第２の燃料電池層２５０及び金属基材が封止用ガラス組成物デカール２３０上に載置されてもよい。次に、別な封止用ガラス組成物デカール２３０が第２の燃料電池層２５０及び金属基材２４０上に載置されてもよい。この工程が、所望の数の層が得られるまで繰り返されてもよい。デカールの転写は、手動で行われてもよいし、自動で行われてもよい。このようにして、燃料電池層２５０、金属基材２４０、及び封止用ガラス組成物デカール２３０を交互に有するスタック２００を形成し、次に、このスタック２００が加熱下で圧縮され、焼成されて完成した燃料電池アセンブリが形成される。焼成により、ガラス層のみが金属基材２４０間に残るように、封止用ガラス組成物の有機ビヒクルを完全に又は殆ど完全に燃焼される。
【００３８】
一実施形態において、交互となった金属基材枠と封止用ガラス層とから物品が形成される。この物品は、少なくとも２つの金属基材枠を含み、好ましくは、ｍを金属基材枠の数、ｓを封止用ガラス層の数としたときに、式ｍ＝s ＋１に示すように、金属基材枠が封止用層よりも１層多い。一実施形態において、物品は燃料電池である。
【００３９】
封止用ガラス組成物を適用する他の好ましい方法は、シリンジ又は本質的にシリンジに類似した分配装置を通すなどの、分配によるものである。一般的には、封止用ガラス組成物はシリンジに装てんされ、先端すなわちノズルを通して、金属基材上に規定された形状及び大きさで押し出される。封止用ガラス組成物がシリンジを用いて適用され得るためには、その粘度は少なくとも約６００ｋｃＰｓである必要があり、好ましくは少なくとも約１，０００ｋｃＰｓである。同時に、粘度は、約１，４５０ｋｃＰｓ以下である必要があり、好ましくは約１，３００ｋｃＰｓ以下である。封止用ガラス組成物のビードが燃料電池層及び金属基材上に付着され、約８０〜１８０℃で乾燥される。次に、更なる燃料電池層及び金属基材が、層間の乾燥した封止用ガラス組成物のビードにより挟み込まれる。図３は、代表的な、金属基材３１０上に搭載された燃料電池層３４０を図示する。封止用ガラス組成物３３０は、金属基材３１０上にパターンに従って分配される。次に、燃料電池層スタックは圧縮され、焼成されて完成した燃料電池アセンブリを形成する。以下の非限定の実施例を用いて、本発明を説明する。
【００４０】
実施例１
以下の実施例に用いる代表的な樹脂のガラス転移温度を下記の表１に示す。
【００４１】
【表１】
2014177395.tif 000002
【００４２】
第１の代表的な封止用ガラス組成物（「組成物Ａ」）を、約２１ｗｔ％（封止用ガラス組成物の全重量の）の有機ビヒクル、約２３ｗｔ％のボールミル摩砕した繊維状酸化物充填材、及び約５２ｗｔ％のガラスフリットを用いて調製した。加えて、この組成物は、約１ｗｔ％のチクソトロピー性付与剤（ＴＨＩＸＡＴＲＯＬ（登録商標）ＭＡＸ、Ｅｌｅｍｅｎｔｉｓ  Ｓｐｅｃｉａｌｉｔｉｅｓ）及び３ｗｔ％の可塑剤（プロパノール、オキシビス−ジ安息香酸エステル混合物）を含み、その両方は組成物Ａに直接添加した。
【００４３】
有機ビヒクルは、概略３５ｗｔ％の樹脂成分及び約６５ｗｔ％の溶媒を含んでいた。樹脂成分は、２種の異なるアクリル系樹脂を等量で含み、それぞれの種類の樹脂は、全封止用組成物量の約３．７ｗｔ％となった。第１のアクリル系樹脂は、Ｅｌｖａｃｉｔｅ（登録商標）２０４４（Ｌｕｃｉｔｅ  Ｉｎｔｅｒｎａｔｉｏｎａｌ）として製造されるメタクリル酸イソブチル重合体樹脂であった。第２のアクリル系樹脂は、ＰＡＲＡＬＯＩＤ（登録商標）Ｂ−６７（Ｔｈｅ  Ｄｏｗ  Ｃｈｅｍｉｃａｌ  Ｃｏｍｐａｎｙ）として製造されるメタクリル酸ｎ−ブチル重合体樹脂であった。
【００４４】
アクリル系樹脂は、予め希釈した溶液として封止用組成物に添加してもよい。例えば、両方のアクリル系樹脂を溶媒に溶解し、次に封止用組成物の残余の成分と混合してもよい。特にこの実施例においては、両方のアクリル系樹脂は、テキサノール溶媒中で予め希釈し、その後組成物Ａの残余の成分と混合した。
【００４５】
組成物Ａを、６０メッシュのスクリーンを用い、離型剤で被覆された支持シート（Ｓａｉｎｔ−Ｇｏｂａｉｎ、ＴＭ−１１３、０．００３インチ白色ＰＥＴ  ８７５２シート）上に、乳化液の厚みを約２０ミルとしてスクリーン印刷した。付着した封止用ガラス組成物フィルムを所望の厚さまで積み上げるためには、一般的に２巡以上の印刷の繰り返しが必要である。本実施例においては、最初の印刷層を１２５℃で４０分間乾燥し、続いて印刷した層を８０℃で４０分間乾燥した。３巡の印刷及び乾燥の後、印刷された封止用ガラス組成物を１８０℃で約１５〜２０分間の最終的な乾燥ステップに供した。得られた乾燥した封止用組成物は可撓性があり、その結果、破損することなく、デカールとして支持シートから剥離が可能であり、同時にその印刷されたパターン及び形状を保持した。
【００４６】
実施例２
第２の代表的な封止用ガラス組成物（「組成物Ｂ」）を、約２１ｗｔ％（封止用ガラス組成物の全重量の）の有機ビヒクル及び約７５ｗｔ％のガラスフリットを用いて調製した。加えて、この組成物Ｂは、約１ｗｔ％のチクソトロピー性付与剤（ＴＨＩＸＡＴＲＯＬ（登録商標）ＭＡＸ、Ｅｌｅｍｅｎｔｉｓ  Ｓｐｅｃｉａｌｉｔｉｅｓ）及び３ｗｔ％の可塑剤（フタル酸ジブチル（ＤＢＰ））を含み、その両方は組成物Ｂに直接添加した。有機ビヒクルは、２種の概ね等量のメタクリル酸イソブチル重合体樹脂を含んでいた。第１のアクリル系樹脂は、約２．５ｗｔ％のＥｌｖａｃｉｔｅ（登録商標）２０４４（Ｌｕｃｉｔｅ  Ｉｎｔｅｒｎａｔｉｏｎａｌ）であった。第２のアクリル系樹脂は、約２．５ｗｔ％のＥｌｖａｃｉｔｅ（登録商標）２０４５（Ｌｕｃｉｔｅ  Ｉｎｔｅｒｎａｔｉｏｎａｌ）であった。
【００４７】
組成物Ｂを調製し、シリンジ分配法を用いて試験した。走査電子顕微鏡（ＳＥＭ）撮影を用いた視覚での観測により、焼成されたフィルムは、密で均一な封止層となったことが決定された。
【００４８】
実施例３
第３の代表的な封止用ガラス組成物（「組成物Ｃ」）を、約８１ｗｔ％（封止用ガラス組成物の全重量の）のガラスフリット及び約１９ｗｔ％の有機ビヒクルを用いて調製した。有機ビヒクルは、概略３５ｗｔ％の樹脂成分及び約６５ｗｔ％の溶媒を含んでいた。
【００４９】
樹脂成分は、２種の異なるアクリル系樹脂を含んでいた。第１のアクリル系樹脂は、メタクリル酸イソブチル重合体樹脂Ｅｌｖａｃｉｔｅ（登録商標）２０４４であった。第２のアクリル系樹脂は、メタクリル酸ｎ−ブチル重合体樹脂ＰＡＲＡＬＯＩＤ（登録商標）Ｂ−６７であった。組成物Ｃの有機ビヒクルは、約１７．５ｗｔ％のＥｌｖａｃｉｔｅ（登録商標）２０４４アクリル系樹脂及び約１７．５ｗｔ％のＰＡＲＡＬＯＩＤ（登録商標）Ｂ−６７アクリル系樹脂を含んでいた。特にこの実施例において、両方のアクリル系樹脂は、テキサノール溶媒中で予め希釈し、その後組成物Ｃの残余の成分と混合した。
【００５０】
次に、組成物Ｃのシリンジ適用法への適合性を確認するために、その粘度を試験した。この方法においては、ポンプで組成物をシリンジから送り出すことにより、任意の所望のパターンで、組成物を直接燃料電池の金属基材に適用した。組成物Ｃを、１８ゲージ（０．０３３インチ）の先端を通して金属基材に適用した。粘度は、Ｂｒｏｏｋｆｉｅｌｄ（登録商標）ＤＶ−ＩＩＩ  ＨＢＴ  Ｕｌｔｒａ  Ｐｒｏｇｒａｍｍａｂｌｅレオメータを用い、好適な速度で試験した。具体的には、試料を６Ｒユーティリティーカップに計り取り、ＳＣ４−１４スピンドルを用い、測定は、１ＲＰＭにおいて1分後に行った。
【００５１】
組成物Ｃは、約１４２０ｋｃＰｓの粘度を示した。焼成すると、組成物Ｃにより形成されたガラス封止材は、ＳＥＭ画像撮影による分析時に、良好なフィルム密度及び低い多孔性を示した。
【００５２】
実施例４
第４の代表的な封止用ガラス組成物（「組成物Ｄ」）を、約８０ｗｔ％（封止用ガラス組成物の全重量の）のガラスフリット及び約２０ｗｔ％の有機ビヒクルを用いて調製した。有機ビヒクルは、概略２６ｗｔ％のアクリル系樹脂及び約７４ｗｔ％の溶媒を含んでいた。この実施例においては、２種の等量のメタクリル酸イソブチル重合体樹脂（Ｅｌｖａｃｉｔｅ（登録商標）２０４４及び２０４５）を用いた。アクリル系樹脂はテキサノール溶媒中で予め希釈し、その後組成物Ｄの残余の成分と混合した。約０．５ｗｔ％の界面活性剤（Ｂｙｋ−１１０）もまた、封止用ガラス組成物中に組み入れた。
【００５３】
次に、組成物Ｄの粘度のシリンジ適用法への適合性を確認するために、実施例３に示した方法を用いて、その粘度を試験した。組成物Ｄは、約１０６０ｋｃＰｓの粘度を示し、これは望ましい粘度範囲内にあった。焼成すると、組成物Ｄにより形成されたガラス封止材は、良好なフィルム密度及び低い多孔性を示した。
【００５４】
実施例５
第５の代表的な封止用ガラス組成物（「組成物Ｅ」）を、約８１ｗｔ％（封止用ガラス組成物の全重量の）のガラスフリット及び約１９ｗｔ％の有機ビヒクルを用いて調製した。
【００５５】
有機ビヒクルは、概略３５ｗｔ％の樹脂成分及び約６５ｗｔ％の溶媒を含んでいた。樹脂成分は、２種の異なるアクリル系樹脂を含んでいた。第１のアクリル系樹脂は、メタクリル酸イソブチル重合体樹脂（Ｅｌｖａｃｉｔｅ（登録商標）２０４４）であった。第２のアクリル系樹脂は、メタクリル酸ｎ−ブチル重合体樹脂（ＰＡＲＡＬＯＩＤ（登録商標）Ｂ−６７）であった。組成物Ｅの有機ビヒクルは、約１７．５ｗｔ％のＥｌｖａｃｉｔｅ（登録商標）２０４４アクリル系樹脂及び約１７．５ｗｔ％のＰＡＲＡＬＯＩＤ（登録商標）Ｂ−６７アクリル系樹脂を含んでいた。特にこの実施例においては、両方のアクリル系樹脂は、テキサノール溶媒中で予め希釈し、その後組成物Ｅの残余の成分と混合した。また、この組成物は、約０．１ｗｔ％の界面活性剤（Ｂｙｋ−１１０）も組み入れた。
【００５６】
次に、組成物Ｅのシリンジ適用法への適合性を確認するために、実施例３に示した方法を用いてその粘度を試験した。組成物Ｅは、約１２３０ｋｃＰｓの粘度を示した。焼成すると、組成物Ｅにより形成されたガラス封止材は、良好なフィルム密度及び低い多孔性を示した。
【００５７】
以下に示す表２は、全ての代表的な組成物、その粘度、及びその異なる加工技法による性能を一覧として示す。
【００５８】
【表２】
2014177395.tif 000003
【００５９】
本発明のこれらの利点及びその他の利点は、上述の明細書から、当業者にとって明らかとなる。従って、本発明の広い発明思想を逸脱しない限りにおいて、上記の実施形態に対して、変更又は改変が行われ得ることは、当業者に認識されることとなる。何れの個々の実施形態の特定の範囲も、説明することのみを目的として記載される。従って、本発明は、本願に記載される特定の実施形態に限定されず、本発明は、本発明の範囲及び主旨の範囲内の全ての変更及び改変を包含することを意図することを理解すべきである。
【図１Ａ】
2014177395.tif 000004
【図１Ｂ】
2014177395.tif 000005
【図２】
2014177395.tif 000006
【図３】
2014177395.tif 000007
【外国語明細書】
2014177395000001.pdf
2014177395000002.pdf
2014177395000003.pdf
2014177395000004.pdf